(57)【特許請求の範囲】
【請求項１】
ポリエステル糸またはポリエステル混糸を、分散染料を用い、染色浴のpHが８以上のアルカリ性領域で高温染色後、９０℃以下の乾燥温度で乾燥することを特徴とするポリエステル糸及びポリエステル混糸の染色方法。
【発明の詳細な説明】
【０００１】
【産業上の利用分野】
本発明は、ポリエステル糸及びポリエステル混糸の染色方法に関する。さらに詳しく述べるならば、本発明は、ポリエステル糸及びポリエステル混糸の染色において、染色浴中のオリゴマーを安定に分散させ、かつ、ポリエステル糸及びポリエステル混糸の表面へのオリゴマーの付着を無くすことにより、オリゴマーによるトラブルを防止する染色方法に関するものである。
【０００２】
【従来の技術】
従来、ポリエステル糸及びポリエステル混糸の染色においては、分散染料を用い、チーズ染色、ビーム染色、オーバーマイヤー染色、高圧噴射染色等の方式で、pH４〜５の酸性条件下に、温度１２０〜１４０℃、圧力２〜５気圧の高温高圧で染色を行い、水洗脱水した後、乾燥温度９０〜１２０℃で乾燥を行うことが行なわれている。
【０００３】
一般に、ポリエステル繊維（ポリエステル糸等を含む。以下同じ。）の酸性領域における高温高圧染色においては、ポリエステル繊維の内部からオリゴマーが繊維表面にブリードし、更にそのブリードしたオリゴマーの一部が染色浴中に脱落する。表面に残留したオリゴマーは、被染色性が乏しいため白く表面に残り、色斑の原因となったり、また被染色物が白けるなど、色品位の低下を招く。また、染色浴中に脱落したオリゴマーは、酸性条件下では水溶性が乏しいため、再凝集して繊維表面に付着したり、染色浴中の染料と凝集物を形成し、染料分散安定性を阻害して染料スペックの原因をつくり、色斑を発生させる。特に、ポリエステル糸及びポリエステル混糸の染色においては、チーズ染色、ビーム染色、オーバーマイヤー染色や高圧噴射染色のいずれにおいても、染液の流れが布帛染色で使用されている液流染色機等に比較して弱く、糸表面に多量にオリゴマーが残留すると共に、染液中に脱落したオリゴマーも、再凝集して被染物の内層部分に集中して付着し、発粉現象を起こす等のトラブルがみられる。また、ポリエステル糸の場合、染色後リワインド（巻返し）の工程を経るのが通常であり、このリワインド工程において、ワインダーの糸ガイドに表面付着オリゴマーにより発粉する現象が起きたり、糸切れが起きるなどオリゴマーによる数々のトラブルを誘発している。特に、最近におけるポリエステル糸は、高速紡糸糸や紡糸後熱加工を行なった加工糸の使用が増加しており、またポリエステルミシン糸等は糸強度を向上させるため染色前に熱処理を施しており、これらの糸使いはオリゴマーの発生を助長し、オリゴマーによるトラブルに拍車をかけているのが現状である。
【０００４】
かかるオリゴマーによるトラブルの解決手段として、界面活性剤を利用したオリゴマー分散剤（特開昭５７−８９６８３および５４−１１２９０５）や、有機系溶剤を利用したオリゴマー溶解剤（特開昭４９−１３３６１９）、超音波による洗浄（特開昭４８−７３５９６）等が提案されているが、未だ問題を解決するには至っていない。また、数年前からは、pH８以上のアルカリ性領域において高温高圧染色する、いわゆるアルカリ染色が提唱されており、アルカリ染色においてpHを調整し、オリゴマーを良好に分散させる効果を有するアルカリ剤も多数提案されている（特開平１−１９２８８５および３−９０６８６）。しかしながら、これらのアルカリ剤を使用したアルカリ染色においては、ポリエステル布帛の染色ではオリゴマーによるトラブルの防止効果が充分に認められるものの、ポリエステル糸及びポリエステル混糸の染色ではオリゴマーによるトラブルの防止効果にバラツキが認められ、特に最近においては前記したようにオリゴマーの発生しやすい糸使いがなされることに伴って、オリゴマーによるトラブルの防止効果は不十分となっている。
【０００５】
【発明が解決しようとする課題】
本発明は、上記のようなポリエステル糸及びポリエステル混糸の染色工程において発生するオリゴマーによるトラブルを防止すると共に、近年用いられているオリゴマーの発生しやすい糸使いにおいても、オリゴマーによるトラブルを防止することのできる染色方法を提供することを目的としてなされたものである。
【０００６】
【課題を解決するための手段】
本発明者等は、これらの技術的課題について鋭意検討を重ねた結果、ポリエステル糸及びポリエステル混糸の染色において、分散染料を用い、染色浴のpHが８以上のアルカリ性領域で高温染色後、９０℃以下の乾燥温度で乾燥することにより、上記課題を解決し得ることを見出し、本発明を完成するに至った。
【０００７】
更に詳しく説明すれば、本発明の方法は、ポリエステル糸及びポリエステル混糸の染色に際し、染色浴のpHを８以上に保ち、一般には温度１２０〜１４０℃、圧力２〜５気圧の高温高圧下に、分散染料により染色し、水洗脱水後、温度を９０℃以下に保ちつつ乾燥を行なうことを特徴とするものである。
染色浴のpHを８以上に調整するためには、通常のアルカリ性を示す化合物、例えば、苛性ソーダ、苛性カリ、炭酸ソーダ、炭酸カリウム等の無機性のアルカリ性を示す化合物や、メチルアミン、ジメチルアミン、エチルアミン等のアルキルアミン、モノエタノールアミン、ジエタノールアミン、トリエタノールアミン等のアルカノールアミン等を使用することができ、また水溶液がpH８以上のアルカリ性を示す限りにおいて、上記化合物の酸塩を使用することもできる。さらに、染色に使用する水中の金属イオンの影響を考慮し、ポリアクリル酸やポリメタクリル酸のアルカリ金属塩、アミン塩、アルカノールアミン塩等のキレート効果を有する、いわゆるアルカリ染色用のアルカリ剤をpH調整剤として使用することもできる。また、ポリエステル繊維の染色に際して一般に使用されている分散均染剤や、エチレンジアミンテトラアセテートのような一般のキレート剤を適宜併用することもできる。
【０００８】
染色浴のpHを８以上とすることは必須であるが、染料の加水分解による色目変化の弊害を考慮する場合には、pHを８〜１０とするのが好ましい。
また、染色後、必要に応じて還元洗浄等の工程を経ることもできる。
次に、染色後の乾燥においては、使用する乾燥機はその熱源を限定されるものではなく、従来公知の乾燥機、例えば、空気乾燥機、チーズ乾燥機、高周波乾燥機、赤外線乾燥機などを適宜使用することができ、被乾燥物であるポリエステル糸が実質的に９０℃以下（好ましくは８０℃以下）に保たれていれば、本発明の効果を得ることができる。
【０００９】
すなわち、本発明は、上述したように、ポリエステル糸及びポリエステル混糸の分散染料による染色に際して、染色浴のpHを８以上に保ちつつ高温高圧で染色することによって染色時に繊維表面にブリードしてきたオリゴマーを表面から除去すると共に水中で安定に存在させ、かつ、乾燥温度を９０℃以下、好ましくは８０℃以下に保つことにより乾燥時の繊維内部からのオリゴマーのブリードを押さえるという２つの手段を組み合わせることにより、初めてオリゴマーによるトラブルの防止を完全に行うことを可能としたものである。
【００１０】
【作用】
本発明によるポリエステル糸及びポリエステル混糸の染色において、再現性良くオリゴマーによるトラブルを解決できる機構は、必ずしも明確ではないが、以下のように考えられる。
通常トラブルを引き起こすオリゴマーは、テレフタル酸とエチレングリコールの３〜５量体である環状縮合物であり、一般には酸性〜中性である水には僅かしか溶解しない。これは、高温高圧の水においても同様である。従って、かかる処理ではポリエステル繊維表面にブリードしてきたオリゴマーを表面から除去する能力は乏しく、また水流により物理的に脱落したオリゴマーも、水中で安定に存在することができない。一方、pH８以上のアルカリ性浴においては、高温でオリゴマーの溶解度も増し、更に水流により物理的に脱落したオリゴマーも安定に水中に分散溶解すると考えられる。従って、染色後乾燥前においては、ポリエステル糸表面へのオリゴマー付着は、酸性染色でかなり認められるのに対して、pH８以上のアルカリ染色においてはほとんど認められない。
【００１１】
しかし、アルカリ染色でポリエステル糸等の表面にオリゴマー付着がほとんど認められないものであっても、後工程で９０〜１２０℃の一般的な乾燥条件で乾燥を行なうと、再びポリエステル繊維内部からオリゴマーがブリードして表面に現れる。これは、ポリエステル繊維の中に内在し、または生成されたオリゴマーが、染色工程中に全ては除去されず、熱乾燥工程で再び表面にブリードし、または生成がされるためと考えられる。
【００１２】
従って、ポリエステル糸及びポリエステル混糸の染色に際し、染色浴のpHを８以上の領域に保ち、一般には温度１２０〜１４０℃、圧力２〜５気圧の高温高圧下に染色し、水洗脱水後、乾燥温度を９０℃以下として乾燥を行なうことにより初めて、再現性良くオリゴマーによるトラブルを解決することができる。
【００１３】
【実施例】
以下、実施例をもって本発明を具体的に説明するが、本発明の方法はこれらの実施例に限定されるものではない。
なお、以下の試験は全て、７５デニール／３６フィラメントのポリエステル加工糸チーズにより行なった。
【００１４】
オリゴマー試験方法
（１）染色浴中のオリゴマーの分散性
染色後染色浴排液を１３０℃にて５リットル回収し、１２時間放置して室温まで冷却後、黒に染色された５Ａ濾紙にて濾過し、濾紙表面に残留するオリゴマーを目視判定する。
【００１５】
評価
かなりオリゴマーの残留が認められる      ×
少しオリゴマーの残留が認められる        △
全くオリゴマーの残留が認められない      ○
【００１６】
（２）表面付着オリゴマー
試験糸の表面を、走査型電子顕微鏡（日立製作所製Ｓ−２４００型）にて観察判定する。
評価
表面に著しくオリゴマーが認められる    ××
表面にかなりオリゴマーが認められる      ×
表面に少しオリゴマーが認められる        △
表面に全くオリゴマーが認められない      ○
【００１７】
実施例１〜７および比較例１〜２
下記の染色条件において、pH調整剤の違いおよび乾燥温度の違いによる染色浴中のオリゴマーの分散性及び糸表面付着オリゴマーの状態の評価を行なう。
染色条件
染色機    チーズ染色機（日阪製作所製ＨＵＨＴ−３１６／３５０型）
染  料    C.I. Disperse Blue 139  ２％ o.w.f.
浴  比    １：１０
染  色    １３０℃×３０分
pH調整剤  表中に記載
染色浴pH  表中に記載のpH調整剤にて、それぞれ表中に記載の染色浴pHに調整した。
【００１８】
乾燥条件
乾燥機    チーズ乾燥機（日阪製作所製ＨＤＨＴ−１／３１６型）
乾燥温度  室温（約２５℃）、６０、７０、８０、９０、１００、１２０℃
乾燥時間  １時間（ただし、室温の時は２時間）
結果を下記の表にまとめて記載する。
【００１９】
【表１】
0003662043.tif 000002
【００２０】
【発明の効果】
本発明の染色方法によれば、染色浴中のオリゴマーやポリエステル糸及びポリエステル混糸の表面へのオリゴマーの付着を防止でき、オリゴマーによる種々のトラブルを解決できる。